(57)【要約】      （修正有）【課題】デジタル情報記録面とは反対側の面に、コントラストが高く、耐光性に優れた可視画像を形成できる可視情報記録層を設けた光記録媒体を提供する。【解決手段】可視情報記録層に、感熱色素として下記一般式（１）で表される色素化合物を含有させる。2007276343.tif 000032【選択図】図１
2007276343.tif 000002
【特許請求の範囲】
【請求項１】
基板上に可視情報記録層を有する光記録媒体であって、前記可視情報記録層が下記一般式（１）で表される色素化合物を含有することを特徴とする光記録媒体。
【化１】
2007276343.tif 000025
〔式中、Ｒa1、Ｒa2、Ｒa3、Ｒb1、Ｒb2、及びＲb3は、それぞれ独立に、水素原子又は一価の置換基を表し、Ｒa2、Ｒa3は互いに結合し、５員ないし７員の複素環を形成していてもよい。Ａは、置換もしくは無置換の脂肪族基、置換もしくは無置換のアリール基、又は置換もしくは無置換の複素環基を表す。ｎは、０、１、２又は３を表す。ｎが２以上のとき、複数存在するＲb2及びＲb3は、それぞれ同じでも異なっていてもよい。〕
【請求項２】
前記色素化合物が、下記一般式（２）で表される請求項１に記載の光記録媒体。
【化２】
2007276343.tif 000026
〔式中、Ｒa1、Ｒb1、Ｒb2、及びＲb3は、それぞれ独立に、水素原子又は一価の置換基を表し、Ａは置換もしくは無置換の脂肪族基、置換もしくは無置換のアリール基、又は置換もしくは無置換の複素環基を表す。Ｚは、窒素原子及び炭素原子と共に５員ないし７員の複素環を形成する基を表す。ｎは、０、１、２又は３を表す。ｎが２以上のとき、複数存在するＲb2及びＲb3は、それぞれ同じでも異なっていてもよい。〕
【請求項３】
前記色素化合物が、下記一般式（３）で表される請求項１又は２に記載の光記録媒体。
【化３】
2007276343.tif 000027
〔式中、Ｒa1、Ｒa4、Ｒb1、Ｒb2、及びＲb3は、それぞれ独立に、水素原子又は一価の置換基を表し、Ａは置換もしくは無置換の脂肪族基、置換もしくは無置換のアリール基、又は置換もしくは無置換の複素環基を表す。ｎは、０、１、２又は３を表す。ｎが２以上のとき、複数存在するＲb2及びＲb3は、それぞれ同じでも異なっていてもよい。〕
【請求項４】
前記一般式（３）において、前記Ｒa4がアルキル基又はアリール基である請求項３に記載の光記録媒体。
【請求項５】
基板上に可視情報記録層を有する光記録媒体であって、
前記可視情報記録層は、レーザ光が略同一の軌跡に複数回照射されて可視情報が記録される可視画像記録層であり、下記一般式（１）で表される色素化合物を含有することを特徴とする光記録媒体。
【化４】
2007276343.tif 000028
〔式中、Ｒa1、Ｒa2、Ｒa3、Ｒb1、Ｒb2、及びＲb3は、それぞれ独立に、水素原子又は一価の置換基を表し、Ｒa2、Ｒa3は互いに結合し、５員ないし７員の複素環を形成していてもよい。Ａは、置換もしくは無置換の脂肪族基、置換もしくは無置換のアリール基、又は置換もしくは無置換の複素環基を表す。ｎは、０、１、２又は３を表す。ｎが２以上のとき、複数存在するＲb2及びＲb3は、それぞれ同じでも異なっていてもよい。〕
【請求項６】
円盤状の基板上に可視情報記録層を有する光記録媒体であって、
前記可視情報記録層は、レーザ光が半径方向に遥動し且つ略同一の軌跡に複数回照射されて可視情報が記録される可視画像記録層であり、下記一般式（１）で表される色素化合物を含有することを特徴とする光記録媒体。
【化５】
2007276343.tif 000029
〔式中、Ｒa1、Ｒa2、Ｒa3、Ｒb1、Ｒb2、及びＲb3は、それぞれ独立に、水素原子又は一価の置換基を表し、Ｒa2、Ｒa3は互いに結合し、５員ないし７員の複素環を形成していてもよい。Ａは、置換もしくは無置換の脂肪族基、置換もしくは無置換のアリール基、又は置換もしくは無置換の複素環基を表す。ｎは、０、１、２又は３を表す。ｎが２以上のとき、複数存在するＲb2及びＲb3は、それぞれ同じでも異なっていてもよい。〕
【請求項７】
円盤状の基板上に可視情報記録層を有する光記録媒体における下記一般式（１）で表される色素化合物の利用方法であって、レーザ光が半径方向に遥動し且つ略同一の軌跡に複数回照射されて可視情報が記録される前記可視情報記録層の材料として用いることを特徴とする色素化合物の利用方法。
【化６】
2007276343.tif 000030
〔式中、Ｒa1、Ｒa2、Ｒa3、Ｒb1、Ｒb2、及びＲb3は、それぞれ独立に、水素原子又は一価の置換基を表し、Ｒa2、Ｒa3は互いに結合し、５員ないし７員の複素環を形成していてもよい。Ａは、置換もしくは無置換の脂肪族基、置換もしくは無置換のアリール基、又は置換もしくは無置換の複素環基を表す。ｎは、０、１、２又は３を表す。ｎが２以上のとき、複数存在するＲb2及びＲb3は、それぞれ同じでも異なっていてもよい。〕
【請求項８】
円盤状の基板上に下記一般式（１）で表される色素化合物を含有する可視情報記録層を有する光記録媒体を用い、レーザ光を半径方向に遥動させ且つ略同一の軌跡に複数回照射して前記可視情報記録層に可視情報を記録する可視情報記録方法。
【化７】
2007276343.tif 000031
〔式中、Ｒa1、Ｒa2、Ｒa3、Ｒb1、Ｒb2、及びＲb3は、それぞれ独立に、水素原子又は一価の置換基を表し、Ｒa2、Ｒa3は互いに結合し、５員ないし７員の複素環を形成していてもよい。Ａは、置換もしくは無置換の脂肪族基、置換もしくは無置換のアリール基、又は置換もしくは無置換の複素環基を表す。ｎは、０、１、２又は３を表す。ｎが２以上のとき、複数存在するＲb2及びＲb3は、それぞれ同じでも異なっていてもよい。〕
【発明の詳細な説明】
【技術分野】
【０００１】
本発明は、光記録媒体、可視情報記録方法、及び色素化合物の利用方法に関し、詳しくは、レーザーなどの光により可視情報を記録することができる可視情報記録層を有する光記録媒体及び可視情報記録方法、並びに色素化合物の利用方法に関する。
【背景技術】
【０００２】
ＣＤ−ＲやＤＶＤ−Ｒなどの光記録媒体には、基板の電子情報を記録する記録層が設けられている記録面と反対側の面に、記録層に記録された電子情報の内容、例えば、音楽データの楽曲タイトルや、記録されたデータを識別するためのタイトル等の可視情報が印刷されたラベルを貼付したものが知られている。このような光記録媒体は、プリンター等によって円形のラベルシート上にタイトル等を予め印刷し、印刷後のラベルシートを光記録媒体の記録面とは反対側の面に貼付することにより作製される。
【０００３】
ところが、上記のようにタイトル等の所望の可視画像が記録された光記録媒体を作製する場合には、ディスクドライブとは別にインクジェットプリンター等の印刷用プリンターが必要となる。そのため、ディスクドライブを用いて光記録媒体の記録面に電子情報の記録を行なった後、この光記録媒体をディスクドライブから取り出して、上記のように別途用意した印刷用プリンターによって印刷されたラベルシートを貼付する等といった煩雑な作業を行なう必要がある。
【０００４】
そこで、情報記録を行なう記録面と反対側の面にレーザーマーカを使用して表面と背景とでコントラストを変化させて表示させることができる光記録媒体が提案されている（例えば、特許文献１参照）。この構成では、プリンター等を別途用意することなく、光記録媒体ドライブによって光記録媒体のレーベル面に所望の画像記録を行なうことができる。
このような光記録媒体は一般に、反射層を介して電子情報の記録が可能な記録面と可視画像の記録、表示が可能な画像表示面とが形成されており、画像表示面は色素を用いてコントラストの高い画像の記録が行なえるように構成される。
【特許文献１】特開平１１−６６６１７号公報
【特許文献２】特開２００１-３４２３６４号公報
【発明の開示】
【発明が解決しようとする課題】
【０００５】
しかしながら、画像表示面に用いられる色素は、保存時及び曝光によって褪色しやすく、経時で徐々に画像のコントラストが低下して視認性が長期間保持することができない課題がある。
【０００６】
本発明は、上記に鑑みなされたものであり、コントラストが高く鮮明な画像記録が可能で、記録された画像の堅牢性に優れた光記録媒体及び可視情報記録方法、並びに色素化合物の利用方法を提供することを目的とし、該目的を達成することを課題とする。
【課題を解決するための手段】
【０００７】
前記課題を達成するための具体的手段は以下の通りである。
＜１＞  基板上に可視情報記録層を有する光記録媒体であって、前記可視情報記録層が下記一般式（１）で表される色素化合物を含有することを特徴とする光記録媒体である。
【０００８】
【化１】
2007276343.tif 000003
【０００９】
前記一般式（１）において、Ｒa1、Ｒa2、Ｒa3、Ｒb1、Ｒb2、及びＲb3は、それぞれ独立に、水素原子又は一価の置換基を表し、Ｒa2、Ｒa3は互いに結合し、５員ないし７員の複素環を形成していてもよい。Ａは、置換もしくは無置換の脂肪族基、置換もしくは無置換のアリール基、又は置換もしくは無置換の複素環基を表す。ｎは、０、１、２又は３を表す。ｎが２以上のとき、複数存在するＲb2及びＲb3は、それぞれ同じでも異なっていてもよい。
【００１０】
前記＜１＞に記載の光記録媒体によれば、色素として一般式（１）で表される色素化合物を用いるので、可視画像を高いコントラストにて記録することができ、記録された画像の耐光性を効果的に向上させることができる。
【００１１】
＜２＞  前記色素化合物が、下記一般式（２）で表される前記＜１＞に記載の光記録媒体である。
【００１２】
【化２】
2007276343.tif 000004
前記一般式（２）において、Ｒa1、Ｒb1、Ｒb2、及びＲb3は、それぞれ独立に、水素原子又は一価の置換基を表し、Ａは置換もしくは無置換の脂肪族基、置換もしくは無置換のアリール基、又は置換もしくは無置換の複素環基を表す。Ｚは、窒素原子及び炭素原子と共に５員ないし７員の複素環を形成する基を表す。ｎは、０、１、２又は３を表す。ｎが２以上のとき、複数存在するＲb2及びＲb3は、それぞれ同じでも異なっていてもよい。
【００１３】
＜３＞  前記色素化合物が、下記一般式（３）で表される前記＜１＞又は＜２＞に記載の光記録媒体である。
【００１４】
【化３】
2007276343.tif 000005
【００１５】
前記一般式（３）において、Ｒa1、Ｒa4、Ｒb1、Ｒb2、及びＲb3は、それぞれ独立に、水素原子又は一価の置換基を表し、Ａは置換もしくは無置換の脂肪族基、置換もしくは無置換のアリール基、又は置換もしくは無置換の複素環基を表す。ｎは、０、１、２又は３を表す。ｎが２以上のとき、複数存在するＲb2及びＲb3は、それぞれ同じでも異なっていてもよい。
【００１６】
前記＜２＞又は＜３＞に記載の光記録媒体によれば、特にピラゾール環に５員ないし７員の複素環が縮環した色素構造を有する色素化合物を用いた構成とするので、記録画像のコントラスト及び耐光性をより効果的に向上させることができる。さらに、一般式（３）のようにピラゾロトリアゾール環を有する色素構造は特に有効である。
【００１７】
＜４＞  前記一般式（３）において、前記Ｒa4がアルキル基又はアリール基である前記＜３＞に記載の光記録媒体である。
前記＜４＞に記載の光記録媒体によれば、ピラゾロトリアゾール環のＲa4の位置にアルキル基又はアリール基を有するので、記録画像のコントラスト及び耐光性を向上させるうえで特に効果的である。
【００１８】
＜５＞  基板上に可視情報記録層を有する光記録媒体であって、前記可視情報記録層は、レーザ光が略同一の軌跡に複数回照射されて可視情報が記録される可視画像記録層であり、前記一般式（１）で表される色素化合物を含有することを特徴とする光記録媒体である。
【００１９】
＜６＞  円盤状の基板上に可視情報記録層を有する光記録媒体であって、前記可視情報記録層は、レーザ光が半径方向に遥動し且つ略同一の軌跡に複数回照射されて可視情報が記録される可視画像記録層であり、前記一般式（１）で表される色素化合物を含有することを特徴とする光記録媒体である。
【００２０】
前記＜５＞及び＜６＞の光記録媒体においては、以下の点で通常のデジタルデータ記録とは求められる特性が異なる。すなわち、デジタルデータ記録は、レーザ光の１回の照射でピットが形成される。したがって、通常のデジタルデータ記録の光記録媒体と本発明の光記録媒体とでは要求される特性が異なる。通常、色素記録層にピットを形成する際はドライブで認識できるのに十分な反射率及び変調度が得られるピットを形成することが重要である。したがって、上記のようにレーザ光を略同一の軌跡に複数回照射されるシステム又はレーザ光が光ディスクの半径方向に遥動し且つ略同一の軌跡に複数回照射されるシステムに使用されることは通常の使用形態ではない。また、通常の光ディスクでは、半径方向でピットを形成する位置は特定されているため、レーザ光が光ディスクの半径方向に遥動することは有り得ず、ましてやピットを形成のためにレーザ光が光ディスクの半径方向に遥動することは考慮されない。このような、従来のドライブシステムと全く異なるシステムにおいて、本発明の光記録媒体はコントラストが高く鮮明な画像記録が可能で、記録された画像の耐光性に優れる。
【００２１】
＜７＞  円盤状の基板上に可視情報記録層を有する光記録媒体における前記一般式（１）で表される色素化合物の利用方法であって、レーザ光が半径方向に遥動し且つ略同一の軌跡に複数回照射されて可視情報が記録される前記可視情報記録層の材料として用いることを特徴とする色素化合物の利用方法である。
【００２２】
＜８＞  円盤状の基板上に前記一般式（１）で表される色素化合物を含有する可視情報記録層を有する光記録媒体を用い、レーザ光を半径方向に遥動させ且つ略同一の軌跡に複数回照射して前記可視情報記録層に可視情報を記録する可視情報記録方法である。
【発明の効果】
【００２３】
本発明によれば、コントラストが高く鮮明な画像記録が可能で、記録された画像の耐光性に優れた光記録媒体及び可視情報記録方法、並びに色素化合物の利用方法を提供することができる。
【発明を実施するための最良の形態】
【００２４】
本発明の光記録媒体は、少なくとも、基板と、該基板の上に設けられた少なくとも一層の可視情報記録層とを有して構成されたものであり、好ましくは更に、音楽データ等の不可視の電子情報を記録するデジタル情報記録層を設けて構成することができる。また、必要に応じて、記録時の光を反射する反射層や接着層等の他の層を設けて構成することができる。
【００２５】
−可視情報記録層−
可視情報記録層は、色素を主成分に含み、文字、図形、絵柄等の可視画像（可視情報）の記録が可能な層である。可視画像は、視覚的に認識可能な画像を意味し、文字（列）、絵柄、図形等、あらゆる視認可能な情報を含み、例えば、ディスクのタイトル、内容情報、内容のサムネール、関連した絵柄、デザイン的な絵柄、著作権情報、記録日時、記録方法、記録フォーマット、バーコード等が含まれる。
なお、「色素を主成分に含む」とは、可視情報記録層中の全固形分に対する色素の含有量が５０％以上（好ましくは８０％以上）であることをいう。
【００２６】
また、前記文字の情報としては、使用可能者指定情報、使用期間指定情報、使用可能回数指定情報、レンタル情報、分解能指定情報、レイヤ指定情報、ユーザ指定情報、著作権者情報、著作権番号情報、製造者情報、製造日情報、販売日情報、販売店又は販売者情報、使用セット番号情報、地域指定情報、言語指定情報、用途指定情報、製品使用者情報、使用番号情報等が挙げられる。
【００２７】
本発明における可視情報記録層は、レーザー光の照射により、上記の可視画像（可視情報）を視認可能なように記録するための層であり、下記一般式（１）で表される色素化合物の少なくとも一種（以下、「本発明に係る色素」ということがある。）を少なくとも含んでなる。本発明に係る色素を用いて構成されるので、コントラストの高い鮮明な画像が得られると共に、記録された画像の堅牢性を効果的に向上させることができる。
また、必要に応じて、結合剤や、本発明に係る色素以外の他の色素、褪色防止剤、紫外線吸収剤、可塑剤などの各種添加剤を用いて構成することができる。
【００２８】
〜一般式（１）で表される色素化合物〜
【化４】
2007276343.tif 000006
【００２９】
前記一般式（１）において、Ｒa1、Ｒa2、Ｒa3、Ｒb1、Ｒb2、及びＲb3は、それぞれ独立に、水素原子又は一価の置換基を表す。
Ｒa1、Ｒa2、Ｒa3、Ｒb1、Ｒb2、又はＲb3で表される「一価の置換基」は、置換可能な基であればよく、例えば、脂肪族基、アリール基、ヘテロ環基、アシル基、アシルオキシ基、アシルアミノ基、脂肪族オキシ基、アリールオキシ基、ヘテロ環オキシ基、脂肪族オキシカルボニル基、アリールオキシカルボニル基、ヘテロ環オキシカルボニル基、カルバモイル基、脂肪族スルホニル基、アリールスルホニル基、ヘテロ環スルホニル基、脂肪族スルホニルオキシ基、アリールスルホニルオキシ基、ヘテロ環スルホニルオキシ基、スルファモイル基、脂肪族スルホンアミド基、アリールスルホンアミド基、ヘテロ環スルホンアミド基、アミノ基、脂肪族アミノ基、アリールアミノ基、ヘテロ環アミノ基、脂肪族オキシカルボニルアミノ基、アリールオキシカルボニルアミノ基、ヘテロ環オキシカルボニルアミノ基、脂肪族スルフィニル基、アリールスルフィニル基、脂肪族チオ基、アリールチオ基、ヒドロキシ基、シアノ基、スルホ基、カルボキシル基、脂肪族オキシアミノ基、アリールオキシアミノ基、カルバモイルアミノ基、スルファモイルアミノ基、ハロゲン原子、スルファモイルカルバモイル基、カルバモイルスルファモイル基、ジ脂肪族オキシフォスフィニル基、ジアリールオキシフォスフィニル基等を挙げることができる。これらの置換基は、他の一価の置換基で更に置換されていてもよい。
【００３０】
上記のうち、Ｒa1、Ｒa2、Ｒa3、Ｒb1、Ｒb2、Ｒb3としては、本発明の効果の点で、水素原子、脂肪族基、アリール基、アシルオキシ基、アシルアミノ基、脂肪族オキシ基、脂肪族スルホニルオキシ基、アリールスルホニルオキシ基、脂肪族スルホンアミド基、アリールスルホンアミド基、アミノ基、脂肪族アミノ基、アリールアミノ基、脂肪族オキシカルボニルアミノ基、アリールオキシカルボニルアミノ基、ヘテロ環オキシカルボニルアミノ基、ヒドロキシ基、シアノ基、スルホ基、カルバモイルアミノ基、スルファモイルアミノ基を表す場合が好ましく、水素原子、脂肪族基、アリール基、脂肪族オキシ基を表す場合がより好ましい。
また、Ｒa2とＲa3とは互いに結合して５員ないし７員の環構造を形成していてもよい。
【００３１】
さらに好ましくは、以下の通りである。
Ｒa1としては、炭素数１〜１２のアルキル基が好適であり、例えば、メチル基、エチル基、（ｉ）プロピル基、（ｔ）ブチル基、シクロヘキシル基、２−エチルヘキシル基、ドデシル基等が挙げられる。中でも、炭素数１〜８のアルキル基が好ましく、炭素数１〜４のアルキル基は特に好ましい。
【００３２】
また、Ｒa2としては、脂肪族基、アリール基が好ましく、Ｒa3としては、水素原子、脂肪族基が好ましく、水素原子がより好ましく、Ｒa2とＲa3とが互いに結合して環構造を形成している場合が特に好ましい。環構造を形成している場合の環構造は、５員ないし７員の環が好ましく、中でも５員環がより好ましい。
【００３３】
また、Ｒb1、Ｒb2、Ｒb3としては、水素原子、脂肪族基が好ましく、特に好ましくは、水素原子である。
【００３４】
前記一般式（１）中、Ａは、置換もしくは無置換の脂肪族基、置換もしくは無置換のアリール基、又は置換もしくは無置換の複素環基を表す。
Ａが置換基を有する場合の置換基としては、既述のＲa1〜Ｒa3並びにＲb1〜Ｒb3で表される「一価の置換基」の項で列挙した置換基と同様の基を挙げることができる。好ましくは、ヘテロ環基、アシル基、アシルオキシ基、アシルアミノ基、脂肪族オキシ基、アリールオキシ基、ヘテロ環オキシ基、脂肪族オキシカルボニル基、アリールオキシカルボニル基、ヘテロ環オキシカルボニル基、カルバモイル基、脂肪族スルホニル基、アリールスルホニル基、ヘテロ環スルホニル基、脂肪族スルホニルオキシ基、アリールスルホニルオキシ基、ヘテロ環スルホニルオキシ基、スルファモイル基、脂肪族スルホンアミド基、アリールスルホンアミド基、ヘテロ環スルホンアミド基、脂肪族オキシカルボニルアミノ基、アリールオキシカルボニルアミノ基、ヘテロ環オキシカルボニルアミノ基、脂肪族スルフィニル基、アリールスルフィニル基、ヒドロキシ基、シアノ基、カルボキシル基、スルファモイルアミノ基、ハロゲン原子、スルファモイルカルバモイル基、カルバモイルスルファモイル基等である。
【００３５】
無置換の脂肪族基としては、例えば、総炭素数１〜２０のアルキル基、総炭素数２〜２０のアルケニル基、総炭素数２〜２０のアルキニル基などが好適に挙げられる。中でも、総炭素数１〜１５のアルキル基が好ましく、総炭素数１〜１０のアルキル基が特に好ましい。
また、置換基を有する脂肪族基としては、例えば、総炭素数２〜２０の置換アルキル基、総炭素数３〜２０の置換アルケニル基、総炭素数７〜２０の置換アラルキル基などが好適に挙げられる。中でも、総炭素数２〜１５の置換アルキル基が好ましく、総炭素数２〜１０の置換アルキル基が特に好ましい。
【００３６】
Ａで表されるアリール基としては、無置換であっても置換されていてもよく、縮環していてもよく、例えば、フェニル基、４−メトキシフェニル基、４−ジメチルアミノ基等が挙げられる。中でも、総炭素数６〜３０のアリール基が好ましく、総炭素数６〜２０のアリール基がより好ましく、総炭素数６〜１５のアリール基が更に好ましく、６〜１２のアリール基が特に好適である。
【００３７】
Ａで表される、複素環基としては、無置換であっても置換されていてもよく、縮環していてもよく、５員環ないし７員環の総炭素数２〜３０の置換もしくは無置換の複素環基が好ましい。その中でも、Ａは、シアニン色素、オキソノール色素の技術分野で酸性核と呼ばれている複素環が好ましい。酸性核については、Ｊａｍｅｓ編、Ｔｈｅ  Ｔｈｅｏｒｙ  ｏｆ  ｔｈｅ  Ｐｈｏｔｏｇｒａｐｈｉｃ  Ｐｒｏｃｅｓｓ（第４版、マクミラン社、１９７７年、第１９８頁）に記載されている。具体的には、各々、置換されてもいてもよいピラゾール−５−オン、ピラゾリジン−３，５−ジオン、イミダゾリン−５−オン、ヒダントイン、２−又は４−チオヒダントイン、２−イミノオキサゾリジン−４−オン、２−オキサゾリン−５−オン、２−チオオキサゾリン−２，４−ジオン、イソローダニン、ローダニン、チオフェン−３−オン、チオフェン−３−オン−１，１−ジオキシド、インドリン−２−オン、インドリン−３−オン、２−オキソインダゾリウム、５，７−ジオキソ−６，７−ジヒドロチアゾロ〔３，２−ａ〕ピリミジン、３，４−ジヒドロイソキノリン−４−オン、１，３−ジオキサン−４，６−ジオン（例えばメルドラム酸など）、バルビツール酸、２−チオバルビツール酸、クマリン−２，４−ジオン、インダゾリン−２−オン、ピリド［１，２−ａ］ピリミジン−１，３−ジオン、ピラゾロ〔１，５−ｂ〕キナゾロン、ピラゾロピリドン、５員又は６員の炭素環（例えば、ヘキサン−１，３−ジオン、ペンタン−１，３−ジオン、インダン−１，３−ジオン）などの核が挙げられ、好ましくは、ピラゾール−５−オン、バルビツール酸、２−チオバルビツール酸、１，３−ジオキサン−４，６−ジオンである。更に、銀塩写真の技術分野で、カラーカプラーといわれる化合物の残基が好ましい。
例えば、ピラゾロン類、１Ｈ−イミダゾ〔１，２−ｂ〕ピラゾール類、１Ｈ−ピラゾロ〔５，１−Ｃ〕〔１，２，４〕トリアゾール類、１Ｈ−ピラゾロ〔１，５−ｂ〕〔１，２，４〕トリアゾール類等が挙げられる。
Ａとしては中でも、５員ないし７員の総炭素数２〜２０の複素環基がより好ましい。
【００３８】
上記の中でも、前記Ａは下記（Ａ−１）〜（Ａ−１４）で表される基が好ましい。
【化５】
2007276343.tif 000007
【００３９】
前記（Ａ−１）〜（Ａ−１４）中、Ｒ6〜Ｒ48は、水素原子又は置換基を表す。ここでの置換基は、既述の「一価の置換基」の項で挙げた基であって、置換可能な基であればよく、好ましい置換基は、脂肪族基、アリール基、ヘテロ環基、アシル基、アシルアミノ基、脂肪族オキシ基、脂肪族オキシカルボニル基、カルバモイル基、スルファモイル基、脂肪族スルホンアミド基、アリールスルホンアミド基、アミノ基、脂肪族アミノ基、ヒドロキシ基、シアノ基、スルホ基、カルボキシル基である。
【００４０】
Ｒ6〜Ｒ14、Ｒ15〜Ｒ17、Ｒ42〜Ｒ47における隣接する２つの基、並びにＲ19とＲ20、Ｒ21とＲ22、Ｒ23とＲ24、Ｒ29とＲ30、Ｒ31とＲ32、及びＲ35とＲ36は、可能な限り互いに結合して５員環〜７員環の炭化水素環、複素環を形成してもよい。
【００４１】
また、（Ａ−９）中のＱ1、（Ａ−１１）中のＱ2、及び（Ａ−１４）中のＱ3は、各々５員環〜７員環を形成するに必要な非金属原子群を表す。
【００４２】
上記のうち、本発明の効果の点で、Ａとしては（Ａ−１０）、（Ａ−１１）、（Ａ−１４）を表す場合が好ましく、（Ａ−１１）を表す場合が特に好ましい。
【００４３】
以下、Ａの具体例（Ａ１−１〜Ａ１４−２５）を示す。但し、本発明においては、これらに制限されるものではない。
【００４４】
【化６】
2007276343.tif 000008
【００４５】
【化７】
2007276343.tif 000009
【００４６】
【化８】
2007276343.tif 000010
【００４７】
【化９】
2007276343.tif 000011
【００４８】
【化１０】
2007276343.tif 000012
【００４９】
前記一般式（１）中、ｎは、０、１、２又は３を表し、ｎが２以上のときには、複数存在するＲb2及びＲb3はそれぞれ、同じでも異なっていてもよい。好ましくは、堅牢性の点で０、1または２であり、より好ましくは０又は１である。
【００５０】
一般式（１）において、Ｒa1が結合するピラゾリン環を基本構造とする基の具体例（Ｂ１０−１〜Ｂ１０−８）を示す。但し、本発明においては、これらに制限されるものではない。
【００５１】
【化１１】
2007276343.tif 000013
【００５２】
前記一般式（１）においては、Ｒa1が炭素数１〜４のアルキル基であって、Ｒa2とＲa3とが互いに結合し、５〜７員環であって、Ｒb1が水素原子であって、Ｒb2が水素原子であって、Ｒb3が水素原子であって、Ａが（Ａ−１０）、（Ａ−１１）、又は（Ａ−１４）であって、ｎが０又は１である場合が特に好ましい。
【００５３】
前記一般式（１）で表される色素化合物は、メチン基を中心にした対称骨格構造もしくは非対称骨格構造のいずれであってもよいが、Ａで表されるアゾール環がＲa1の結合するアゾール環と同一アゾール骨格構造の方が堅牢性の点で好ましい。
【００５４】
〜一般式（２）で表される色素化合物〜
前記一般式（１）で表される色素化合物の中でも、下記の一般式（２）で表される色素化合物が更に好ましい。
【００５５】
【化１２】
2007276343.tif 000014
【００５６】
前記一般式（２）において、Ｒa1、Ｒb1、Ｒb2、及びＲb3は、それぞれ独立に、水素原子又は一価の置換基を表し、Ａは置換もしくは無置換の脂肪族基、置換もしくは無置換のアリール基、又は置換もしくは無置換の複素環基を表す。また、ｎは、０、１、２又は３を表し、ｎが２以上のときには、複数存在するＲb2及びＲb3はそれぞれ、同じでも異なっていてもよい。
ここで、一般式（２）中のＲa1、Ｒb1、Ｒb2、Ｒb3、Ａ、及びｎは、既述の一般式（１）におけるＲa1、Ｒb1、Ｒb2、Ｒb3、Ａ、及びｎと同義であり、好ましい態様も同様である。
【００５７】
前記一般式（２）中、Ｚは、窒素原子及び炭素原子と共に５員ないし７員の複素環を形成する基を表す。
【００５８】
前記「５員ないし７員の複素環」は、一般式（２）の２−ピラゾリン環を構成する窒素原子及び炭素原子とＺとで形成される複素環であり、例えば、１，２，４-トリアゾール環、イミダゾール環等の５員環、トリアジン環、ピリミジン環、１，３−ジアザシクロヘキサン環等の６員環、並びに１，３−ジアザシクロへプタン等の７員環が好適であり、好ましくは、１，２，４−トリアゾール環である。
【００５９】
前記「５員ないし７員の複素環」は、無置換でも置換基を有していてもよく、置換基を有する場合、既述の一般式（１）におけるＲa1〜Ｒa3等で表される「一価の置換基」の項で列挙した置換基と同様の基で置換されていてもよい。
【００６０】
以下、一般式（２）において、Ｒa1が結合する２−ピラゾリン環及びＺを含む５員ないし７員の複素環を基本構造とする基の具体例（Ｂ１１−１〜Ｂ１１−１９）を示す。但し、本発明においては、これらに制限されるものではない。
【００６１】
【化１３】
2007276343.tif 000015
【００６２】
更には、前記一般式（２）で表される色素化合物の中でも特に、Ｒa1が炭素数１〜８のアルキル基であって、Ｚ、窒素原子及び炭素原子と共に形成される複素環が５員環であって、Ｒb1、Ｒb2、及びＲb3が水素原子であって、ｎが０又は１である態様が好ましく、特に好ましくは、Ｒa1が炭素数１〜４のアルキル基であって、Ｚ、窒素原子及び炭素原子と共に形成される複素環が１，２，４−トリアゾール環であって、Ｒb1、Ｒb2、及びＲb3が水素原子であって、ｎが０又は１である態様である。
更には、一般式（２）で表される色素化合物は、堅牢性の向上効果の点で、Ａで表されるアゾール環がＲa1の結合するアゾール環と同一アゾール骨格構造であるのが特に好ましい。
【００６３】
〜一般式（３）で表される色素化合物〜
また、前記一般式（２）で表される色素化合物の中でも、下記の一般式（３）で表される色素化合物が最も好ましい。
【００６４】
【化１４】
2007276343.tif 000016
【００６５】
前記一般式（３）において、Ｒa1、Ｒa4、Ｒb1、Ｒb2、及びＲb3は、それぞれ独立に、水素原子又は一価の置換基を表し、Ａは置換もしくは無置換の脂肪族基、置換もしくは無置換のアリール基、又は置換もしくは無置換の複素環基を表す。また、ｎは、０、１、２又は３を表し、ｎが２以上のときには、複数存在するＲb2及びＲb3はそれぞれ、同じでも異なっていてもよい。
ここで、一般式（３）中のＲa1、Ｒb1、Ｒb2、Ｒb3、Ａ、及びｎは、既述の一般式（１）におけるＲa1、Ｒb1、Ｒb2、Ｒb3、Ａ、及びｎと同義であり、好ましい態様も同様である。
【００６６】
前記一般式（３）中、Ｒa4は、水素原子又は一価の置換基を表す。
Ｒa4で表される一価の置換基は、置換可能な基であればよく、既述のＲa1〜Ｒa3並びにＲb1〜Ｒb3で表される「一価の置換基」の項で列挙した置換基と同様の基を挙げることができる。この置換基は、無置換でも、さらに既述の一般式（１）におけるＲa1〜Ｒa3等で表される「一価の置換基」の項に列挙した置換基で置換されていてもよい。好ましくは、脂肪族基、アリール基、又はヘテロ環基であり、より好ましくは、アルキル基又はアリール基である。
【００６７】
前記Ｒa4で表される脂肪族基としては、無置換でも置換基を有していてもよく、アルキル基、アルケニル基などが含まれる。
無置換もしくは置換基を有するアルキル基としては、炭素数１〜２５のアルキル基が好ましく、例えば、（ｉ）プロピル基、２−メチル−２−アセチルアミノエチル基、２−プロパノイルアミノプロピル基等が挙げられる。中でも、炭素数２〜２５のアルキル基が好ましく、炭素数２〜２０のアルキル基が特に好ましい。
【００６８】
前記Ｒa4で表されるアリール基としては、無置換でも置換基を有していてもよく、炭素数６〜３０のアリール基が好ましく、より好ましくは炭素数６〜２０のアリール基であり、例えば、４−ブタノイルアミノフェニル基、４−ブタンスルホンアミドフェニル基、４−ニトロフェニル基等が好適に挙げられる。
【００６９】
前記Ｒa4で表されるヘテロ環基としては、無置換でも置換基を有していてもよく、例えば、５−ピリミジル基等が挙げられる。
【００７０】
更には、前記一般式（３）で表される色素化合物の中でも特に、Ｒa1が炭素数１〜８のアルキル基であって、Ｒa4が  アルキル基、アリール基であって、Ｒb1が水素原子であって、Ｒb2が水素原子であって、Ｒb3が水素原子であって、ｎが０または１である態様が好ましく、特に好ましくは、Ｒa1が炭素数１〜４のアルキル基であって、Ｒa4が炭素数１〜２０のアルキル基又は炭素数６〜２０のアリール基であって、Ｒb1、Ｒb2、及びＲb3が水素原子であって、ｎが０又は１である態様である。
更には、一般式（３）で表される色素化合物は、堅牢性の向上効果の点で、Ａで表されるアゾール環がＲa1の結合するアゾール環と同一アゾール骨格構造であるのが特に好ましい。
【００７１】
前記一般式（１）〜（３）で表される色素化合物において、色素化合物が陰イオンを有する場合（Ａからプロトンが外れた場合）には、これと対をなす陽イオン（対イオン）は、特開平１０−１０９４７５号公報に記載の一般式（Ｉ）、（II）、又は（III）で表される化合物における陽イオン部が好適である。
【００７２】
以下、前記一般式（１）〜（３）で表される色素化合物の具体例〔例示化合物Ｍ−１〜Ｍ−５２、Ｔ−１〜Ｔ−５２、Ｐ−１〜Ｐ−５２、及びＨ−１〜Ｈ−３０〕を示す。但し、本発明においては、これらに限定されるものではない。
なお、例示化合物中のＡの構造式、Ｂの構造式の欄に示す番号はそれぞれ、既述のＡで表される具体例、「Ｒa1が結合するピラゾール環、又は２−ピラゾリン環及びＺを含む５員ないし７員の複素環を基本構造とする基」の具体例の番号を示す。
【００７３】
【化１５】
2007276343.tif 000017
【００７４】
【化１６】
2007276343.tif 000018
【００７５】
【化１７】
2007276343.tif 000019
【００７６】
【化１８】
2007276343.tif 000020
【００７７】
【化１９】
2007276343.tif 000021
【００７８】
前記一般式（１）〜（３）で表される色素化合物の合成は、特許第３７０７７５９号公報と同様の方法により行なうことができる。
【００７９】
前記一般式（１）〜（３）で表される色素化合物（本発明に係る色素）の可視情報記録層中における含有量としては、該層の全固形分に対して、５〜１００質量％が好ましい。本発明に係る色素の含有量が前記範囲内であると、コントラストの高い画像の記録、及び記録画像の耐光性の向上の点で有効である。
【００８０】
本発明における可視情報記録層には、本発明に係る色素と共に、記録画像の更なるコントラスト向上、調整の観点から、他の色素、例えば、シアニン色素、フタロシアニン色素、アゾ色素、アゾ金属錯体、オキソノール色素、ロイコ系染料を併用してもよい。
【００８１】
可視情報記録層には、上記以外に、結合剤や、褪色防止剤、ＵＶ吸収剤、可塑剤、潤滑剤など各種の添加剤を目的に応じて含有することができる。
【００８２】
結合剤の例としては、上記と同様に、ゼラチン、セルロース誘導体、デキストラン、ロジン、ゴムなどの天然有機高分子物質；ポリエチレン、ポリプロピレン、ポリスチレン、ポリイソブチレン等の炭化水素系樹脂；ポリ塩化ビニル、ポリ塩化ビニリデン、ポリ塩化ビニル・ポリ酢酸ビニル共重合体等のビニル系樹脂；ポリアクリル酸メチル、ポリメタクリル酸メチル等のアクリル樹脂；ポリビニルアルコール、塩素化ポリエチレン、エポキシ樹脂、ブチラール樹脂、ゴム誘導体、フェノール・ホルムアルデヒド樹脂等の熱硬化性樹脂の初期縮合物などの合成有機高分子が挙げられる。
【００８３】
結合剤を含有する場合、結合剤の量としては、一般に色素の総量の０．０１倍量〜５０倍量の範囲が好ましく、より好ましくは０．１倍量〜５倍量の範囲である。
【００８４】
また、耐光性をより向上させる目的で、種々の褪色防止剤を含有させるようにしてもよい。褪色防止剤としては、一般に一重項酸素クエンチャーを用いることができる。
一重項酸素クエンチャーとしては、公知のものから適宜選択することができ、具体例として、特開昭５８−１７５６９３号、同５９−３１１９４号、同６０−１８３８７号、同６０−１９５８６号、同６０−１９５８７号、同６０−３５０５４号、同６０−３６１９０号、同６０−３６１９１号、同６０−４４５５４号、同６０−４４５５５号、同６０−４４３８９号、同６０−４４３９０号、同６０−５４８９２号、同６０−４７０６９号、同６８−２０９９９５号、特開平４−２５４９２号、特公平１−３８６８０号、及び同６−２６０２８号等の各公報、ドイツ特許３５０３９９号明細書、並びに日本化学会誌（第１１４１頁、１９９２年１０月号）などに記載のものを挙げることができる。
【００８５】
前記一重項酸素クエンチャーなどの褪色防止剤の量は、通常、色素の総量の０．１〜１００質量％の範囲であり、好ましくは０．５〜７５質量％の範囲であり、更に好ましくは３〜５０質量％の範囲であり、特に好ましくは５〜５０質量％の範囲である。
【００８６】
可視情報記録層は、本発明に係る色素並びに必要に応じて他の色素や各種添加剤（酸化防止剤、ＵＶ吸収剤、可塑剤、潤滑剤など）を溶剤に溶解して塗布液を調製し、調製した塗布液を塗布することによって形成することができる。
【００８７】
調製に用いる溶剤としては、酢酸ブチル、乳酸エチル、セロソルブアセテートなどのエステル；メチルエチルケトン、シクロヘキサノン、メチルイソブチルケトンなどのケトン；ジクロルメタン、１，２−ジクロルエタン、クロロホルムなどの塩素化炭化水素；ジメチルホルムアミドなどのアミド；メチルシクロヘキサンなどの炭化水素；ジブチルエーテル、ジエチルエーテル、テトラヒドロフラン、ジオキサンなどのエーテル；エタノール、ｎ−プロパノール、イソプロパノール、ｎ−ブタノール、ジアセトンアルコールなどのアルコール；２，２，３，３−テトラフルオロプロパノールなどのフッ素系溶剤；エチレングリコールモノメチルエーテル、エチレングリコールモノエチルエーテル、プロピレングリコールモノメチルエーテルなどのグリコールエーテル類などを挙げることができる。
溶剤は、用いる色素の溶解性を考慮して一種単独で、あるいは二種以上を組み合わせて使用することができる。
【００８８】
塗布は、スプレー法、スピンコート法、ディップ法、ロールコート法、ブレードコート法、ドクターロール法、スクリーン印刷法などの公知の塗布方法により行なうことができる。
【００８９】
可視情報記録層の層厚としては、０．０１〜５０μｍが好ましく、０．０２〜２０μｍがより好ましく、０．０３〜５μｍがさらに好ましい。また、可視情報記録層は、単層でも重層でもよい。
【００９０】
前記一般式（１）で表される本発明に係る色素は、後述するように、レーザ光が半径方向に遥動し且つ略同一の軌跡に複数回照射されて可視情報が記録される可視情報記録層を構成するための材料としての用途に有効である。
【００９１】
−基板−
本発明の光記録媒体を構成する基板は、前記可視情報記録層よりも後述のデジタル情報記録層に近い基板であり（図１の例では符号１６に相当する；以下、「第１の基板」ともいう。）、従来から光記録媒体の基板として用いられている各種の材料から任意に選択することができる。
【００９２】
基板材料としては、例えば、ガラス、ポリカーボネート、ポリメチルメタクリレート等のアクリル樹脂、ポリ塩化ビニル、塩化ビニル共重合体等の塩化ビニル系樹脂、エポキシ樹脂、アモルファスポリオレフィンおよびポリエステルなどを挙げることができ、所望によりそれらを併用してもよい。なお、これらの材料はフィルム状としてまたは剛性のある基板として使うことができる。上記材料の中では、耐湿性、寸法安定性および価格などの点からポリカーボネートが好ましい。
第１の基板の厚さは、０．０５〜１．２ｍｍとすることが好ましく、０．１〜１．１ｍｍとすることがより好ましい。
第１の基板には、トラッキング用の案内溝又はアドレス信号等の情報を表わす凹凸（プリグルーブ）が形成されている。
【００９３】
ＤＶＤ−Ｒ又はＤＶＤ−ＲＷの場合、プリグルーブのトラックピッチは、３００〜９００ｎｍの範囲とすること好ましく、３５０〜８５０ｎｍとすることがより好ましく、４００〜８００ｎｍとすることがさらに好ましい。
【００９４】
また、プリグルーブの深さ（溝深さ）は、１００〜１６０ｎｍの範囲とすることが好ましく、１２０〜１５０ｎｍとすることがより好ましく、１３０〜１４０ｎｍとすることがさらに好ましい。さらに、プリグルーブの溝幅（半値幅）は、２００〜４００ｎｍの範囲とすることが好ましく、２３０〜３８０ｎｍとすることがより好ましく、２５０〜３５０ｎｍとすることがさらに好ましい。
【００９５】
一方、より高い記録密度を達成するために、従来のＤＶＤ−Ｒ等に比べて、より狭いトラックピッチのグルーブが形成された基板を用いてもよい。この場合、グルーブのトラックピッチは、２８０〜４５０μｍの範囲とすることが好ましく、３００〜４２０ｎｍの範囲とすることがより好ましく、３２０〜４００ｎｍの範囲とすることがさらに好ましい。また、グルーブの深さ（溝深さ）は、１５〜１５０ｎｍの範囲とすることが好ましく、２５〜１００ｎｍの範囲とすることがより好ましい。また、グルーブの溝幅は、５０〜２５０ｎｍの範囲とすることが好ましく、１００〜２００ｎｍの範囲とすることがより好ましい。
【００９６】
ＣＤ−Ｒ等の場合、グルーブのトラックピッチは、１．２〜２．０μｍの範囲とすること好ましく、１．４〜１．８μｍの範囲とすることがより好ましく、１．５５〜１．６５μｍの範囲とすることがさらに好ましい。グルーブの深さ（溝深さ）は、１００〜２５０ｎｍの範囲とすることが好ましく、１５０〜２３０ｎｍの範囲とすることがより好ましく、１７０〜２１０ｎｍの範囲とすることがさらに好ましい。プリグルーブの溝幅は、４００〜６５０ｎｍの範囲とすることが好ましく、４８０〜６００ｎｍの範囲とすることがより好ましく、５００〜５８０ｎｍの範囲とすることがさらに好ましい。
【００９７】
既述のように、前記一般式（１）で表される色素化合物を含有する可視情報記録層は、レーザ光を用い、レーザ光が略同一の軌跡に複数回重ねて照射されることによって可視情報が記録される可視画像記録層に好適に構成することができる。更には、前記一般式（１）で表される色素化合物を含有する可視情報記録層は、レーザ光を用いて略同一の軌跡に複数回照射する際に、レーザ光が半径方向に遥動するようにして可視情報が記録される可視画像記録層に構成されるのが好ましい。略同一の軌跡にレーザ光を複数回重ねて記録を行なう場合やレーザ光を半径方向に遥動し且つ略同一の軌跡に複数回重ねて記録を行なう様な場合に、コントラストが高く鮮明な画像が得られ、画像耐光性が向上する。
【００９８】
第１の基板のデジタル情報記録層が設けられる側（グルーブが形成された面側）には、平面性の改善、接着力の向上及び記録層の変質防止の目的で、下塗り層が設けられてもよい。
【００９９】
下塗り層の材料としては、例えば、ポリメチルメタクリレート、アクリル酸・メタクリル酸共重合体、スチレン・無水マレイン酸共重合体、ポリビニルアルコール、Ｎ−メチロールアクリルアミド、スチレン・ビニルトルエン共重合体、クロルスルホン化ポリエチレン、ニトロセルロース、ポリ塩化ビニル、塩素化ポリオレフィン、ポリエステル、ポリイミド、酢酸ビニル・塩化ビニル共重合体、エチレン・酢酸ビニル共重合体、ポリエチレン、ポリプロピレン、ポリカーボネート等の高分子物質；及びシランカップリング剤などの表面改質剤などを挙げることができる。
下塗り層は、前記材料を適当な溶剤に溶解又は分散して塗布液を調製した後、この塗布液をスピンコート、ディップコート、エクストルージョンコートなどの公知の塗布方法により基板上に塗布することによって形成することができる。
下塗り層の層厚は、一般に０．００５〜２０μｍの範囲であり、好ましくは０．０１〜１０μｍの範囲である。
【０１００】
本発明の光記録媒体においては、上記した可視情報記録層及び基板（第１の基板）以外に、デジタル情報記録層、反射層、接着層などの他の層や第２の基板を更に設けて好適に構成することができる。
【０１０１】
本発明の光記録媒体においては、前記可視情報記録層の構成成分と後記のデジタル情報記録層の構成成分（色素又は相変化記録材料）とを同じとしても異ならせてもよいが、デジタル情報記録層と可視情報記録層とでそれぞれ要求される特性は異なるため、構成成分は異ならせることが好ましい。具体的には、デジタル情報記録層の構成成分は記録・再生特性に優れるものとし、可視情報記録層の構成成分は記録画像のコントラストが高くなるものとすることが好ましい。
【０１０２】
−デジタル情報記録層−
本発明の光記録媒体には、既述の可視情報記録層と共に、音楽データ等のデジタル情報などの符号情報（コード化情報）を記録するためのデジタル情報記録層を設けることができる。例えば、記録時の光を反射する反射層を介して可視情報記録層と反対側に設けることができる。
【０１０３】
デジタル情報記録層は、記録及び再生に使用されるレーザー光により電子情報の記録及び再生が行なわれる層であり、色素記録層でも相変化型記録層でもよいが、記録物質として色素を含む色素型の色素記録層が好ましい。
【０１０４】
色素型のデジタル情報記録層に含有される色素の具体例としては、シアニン色素、オキソノール色素、アゾ色素、フタロシアニン色素、トリアゾール化合物（ベンゾトリアゾール化合物を含む。）、トリアジン化合物、メロシアニン化合物、アミノブタジエン化合物、桂皮酸化合物、ベンゾオキサゾール化合物、ピロメテン化合物、スクアリリウム化合物等が挙げられる。なお、これらは、配位中心に金属原子を持っていてもよい。
また、特開平４−７４６９０号公報、特開平８−１２７１７４号公報、同１１−５３７５８号公報、同１１−３３４２０４号公報、同１１−３３４２０５号公報、同１１−３３４２０６号公報、同１１−３３４２０７号公報、特開２０００−４３４２３号公報、同２０００−１０８５１３号公報、及び同２０００−１５８８１８号公報等に記載の色素を用いることも可能である。
【０１０５】
上記した色素の中では、本発明の光記録媒体を、（1）ＣＤ−Ｒ又はＣＤ−ＲＷ（ＣＤ型）に構成する場合はシアニン色素、アゾ色素、フタロシアニン色素が、（2）ＤＶＤ−Ｒ又はＤＶＤ−ＲＷ（ＤＶＤ型）に構成する場合はシアニン色素、オキソノール色素、アゾ色素（Ｎｉ，Ｃｏ錯体を含む）、ピロメテン化合物が、（3）ブルーレイディスクに構成する場合はシアニン色素、オキソノール色素、アゾ色素、フタロシアニン色素、ベンゾトリアゾール化合物、トリアジン化合物を好適に用いることができる。
さらに上記の中では、特に（2）ＤＶＤ型に構成する場合はシアニン色素、オキソノール色素、アゾ色素（Ｎｉ、Ｃｏ錯体を含む）が、（3）ブルーレイディスクに構成する場合はシアニン色素、オキソノール色素、アゾ色素、フタロシアニン色素が好ましい。
【０１０６】
デジタル情報記録層には、上記以外に、結合剤や、酸化防止剤、ＵＶ吸収剤、可塑剤、潤滑剤など各種の添加剤を目的に応じて含有することができる。
結合剤の例及び量の詳細、並びに、添加剤の例及び量の詳細については、可視情報記録層において既述した通りである。
【０１０７】
デジタル情報記録層の形成は、蒸着、スパッタリング、ＣＶＤ、又は溶剤塗布等の方法によって行なうことができ、中でも溶剤塗布による方法が好ましい。溶剤塗布による場合、色素等の記録物質を、所望によりクエンチャー、結合剤などと共に溶剤に溶解して塗布液を調製し、調製した塗布液を基板の上に塗布して塗膜を形成し、乾燥させて形成することができる。
【０１０８】
なお、塗布液の調製に用いる溶剤には、既述の可視情報記録層の形成に用いる塗布液の調製に使用可能な溶剤と同様の溶剤を用いることができる。この場合に用いる溶剤も、色素の溶解性を考慮して単独で、あるいは二種以上を組み合わせて使用することができる。
また、塗布液中には、さらに上記の結合剤や、酸化防止剤、ＵＶ吸収剤、可塑剤、潤滑剤など各種の添加剤を目的に応じて添加することができる。
【０１０９】
塗布液中の記録物質の濃度としては、一般に０．０１〜１５質量％の範囲であり、好ましくは０．１〜１０質量％の範囲であり、より好ましくは０．５〜５質量％の範囲であり、最も好ましくは０．５〜３質量％の範囲である。
【０１１０】
塗布は、可視情報記録層を塗布形成する場合と同様の既述の塗布方法を適用することができる。デジタル情報記録層は、単層でも重層でもよい。
デジタル情報記録層の層厚は、一般に１０〜５００ｎｍの範囲が好ましく、より好ましくは１５〜３００ｎｍの範囲であり、更に好ましくは２０〜１５０ｎｍの範囲である。
【０１１１】
デジタル情報記録層には、該デジタル情報記録層の耐光性を向上させるために、種々の褪色防止剤を含有させてもよい。褪色防止剤としては、一般に一重項酸素クエンチャーが用いられ、一重項酸素クエンチャーの詳細については既述の通りである。一重項酸素クエンチャーなどの褪色防止剤の使用量の好ましい範囲についても、既述の可視情報記録層における場合と同様である。
【０１１２】
また、デジタル情報記録層が相変化型の場合は、結晶状態と非晶状態の少なくとも２つの状態をとり得る少なくともＡｇ、Ａｌ、Ｉｎ、Ｔｅ、Ｓｂからなる相変化型の光記録材料からなることが好ましい。かかる層は、公知の方法で形成することができる。なお、この層上には、必要に応じて公知の誘電体層が形成されることが好ましい。
【０１１３】
−反射層−
情報の再生時における反射率の向上の目的で、デジタル情報記録層及び／又は可視情報記録層の内側に隣接して反射層が設けられていることが好ましい。
反射層の材料としての光反射性物質は、レーザー光に対する反射率が高い物質を用いることが好ましい。その例としては、Ｍｇ、Ｓｅ、Ｙ、Ｔｉ、Ｚｒ、Ｈｆ、Ｖ、Ｎｂ、Ｔａ、Ｃｒ、Ｍｏ、Ｗ、Ｍｎ、Ｒｅ、Ｆｅ、Ｃｏ、Ｎｉ、Ｒｕ、Ｒｈ、Ｐｄ、Ｉｒ、Ｐｔ、Ｃｕ、Ａｇ、Ａｕ、Ｚｎ、Ｃｄ、Ａｌ、Ｇａ、Ｉｎ、Ｓｉ、Ｇｅ、Ｔｅ、Ｐｂ、Ｐｏ、Ｓｎ、Ｂｉなどの金属及び半金属あるいはステンレス鋼、半導体材料等を挙げることができる。これらの物質は、単独で用いてもよいし、あるいは二種以上の組合せで、又は合金として用いてもよい。
これら材料の中で好ましいものは、Ｃｒ、Ｎｉ、Ｐｔ、Ｃｕ、Ａｇ、Ａｕ、Ａｌ及びステンレス鋼である。特に好ましくは、Ａｕ金属、Ａｇ金属、Ａｌ金属、あるいはこれらの合金であり、最も好ましくは、Ａｇ合金（特にＡｇ−Ｎｄ−Ｃｕ及びＡｇ−Ｐｄ−Ｃｕ）である。
反射層は、例えば、光反射性物質を蒸着、スパッタリング又はイオンプレーティングすることにより、基板又はデジタル情報記録層や可視情報記録層の上に形成することができる。
反射層の層厚は、一般には１０〜３００ｎｍの範囲とし、５０〜２００ｎｍの範囲とすることが好ましい。
【０１１４】
−接着層−
ＤＶＤ等の貼り合わせ型の光記録媒体を作製する場合において、積層体同士又は、第１の基板を含む積層体と第２の基板とを接着して貼り合わせる等の過程で、接着層を設けることができる。
接着層を構成する材料としては、光硬化性樹脂が好ましく、中でも、ディスクの反りを防止するため、硬化収縮率の小さいものが好ましい。このような光硬化性樹脂としては、例えば、大日本インキ化学工業（株）製のＳＤ−６４０、ＳＤ−６６１、ソニーケミカル（株）製のＳＫ６１００、ＳＫ６３００、ＳＫ６４００を挙げることができる。
接着層の厚さは、弾力性を持たせる観点から、１〜１００μｍの範囲が好ましく、５〜６０μｍの範囲がより好ましく、２０〜５５μｍの範囲が特に好ましい。
【０１１５】
−保護層−
本発明の光記録媒体には、水分の侵入やキズの発生を防止するために、必要に応じて保護層を設けることができる。
保護層を構成する材料としては、紫外線硬化樹脂、可視光硬化樹脂、熱硬化性樹脂、二酸化ケイ素等が好適であり、中でも、紫外線硬化樹脂が好ましい。該紫外線硬化樹脂としては、例えば、大日本インキ化学工業社製の「ＳＤ−６４０」等の紫外線硬化樹脂を挙げることができる。また、ＳＤ−３４７（大日本インキ化学工業社製）、ＳＤ−６９４（大日本インキ化学工業社製）、ＳＫＣＤ１０５１（ＳＫＣ社製）等を用いることができる。
保護層の厚さは、１〜２００μｍの範囲が好ましく、５０〜１５０μｍの範囲がより好ましい。
【０１１６】
−第２の基板−
第２の基板（ダミー基板又は保護基板ともいう。）は、貼り合わせ型の光記録媒体の場合において、可視情報記録層及びデジタル情報記録層等を介して、既述の基板（第１の基板）と対向させて設けられるものである。
【０１１７】
本発明における第２の基板は、主としてデジタル情報記録層よりも可視情報記録層に近い位置に配置される基板である。材質としては、既述の「第１の基板」と同じ材質のものを使用することができる。
なお、可視情報記録層が形成される面側には何ら溝（グルーブ）を設けなくてもよい。
【０１１８】
第２の基板の厚さとしては、０．０５〜１．２ｍｍが好ましく、０．１〜１．１ｍｍがより好ましく、０．５〜０．７ｍｍがさらに好ましい。
【０１１９】
後述するように、例えば第１の基板上に該基板側から順にデジタル情報記録層と反射層と可視情報記録層とカバー層とを形成した構成など、第２の基板として、カバー層や透明シートを用いてもよい。
【０１２０】
前記カバー層は、光記録媒体内部を衝撃などから防ぐために形成され、透明な材質であれば特に限定されないが、好ましくはポリカーボネート、三酢酸セルロース等であり、より好ましくは、２３℃、５０％ＲＨでの吸湿率が５％以下の材料である。
なお、「透明」とは、記録光及び再生光の光に対して、該光が通過し得る程度（好ましくは透過率が９０％以上）であることを意味する。
【０１２１】
カバー層は、前記接着層を構成する光硬化性樹脂を適当な溶剤に溶解して調製した塗布液を所定温度で記録層上に塗布して接着膜を形成し、この接着膜上に例えばプラスチックの押出加工で得られた三酢酸セルロースフィルム（ＴＡＣフィルム）をラミネートし、ラミネートされたＴＡＣフィルムの上から光を照射して接着膜を硬化させることにより形成できる。前記ＴＡＣフィルムとしては、紫外線吸収剤を含むものが好ましい。
カバー層の厚さは、０．０１〜０．２ｍｍの範囲が好ましく、より好ましくは０．０３〜０．１ｍｍの範囲であり、特に好ましくは０．０５〜０．０９５ｍｍの範囲である。
【０１２２】
また、透明シートを設けるようにしてもよく、透明シートとしてポリカーボネートシート等を使用することもできる。透明シートの厚さもまた、０．０１〜０．２ｍｍの範囲が好ましく、より好ましくは０．０３〜０．１ｍｍの範囲、特に好ましくは０．０５〜０．０９５ｍｍの範囲である。
透明シートの貼り合わせようとする側の表面に粘着剤が付与されている場合は、上記のような接着膜は不要である。
上記以外に、カバー層として、紫外線硬化樹脂等からなる光透過層を形成してもよい。
【０１２３】
また、カバー層の上にハードコート層を更に形成してもよい。ハードコート層は、基板上に反射層や記録層（可視情報記録層、デジタル情報記録層を含む）等を形成した上にカバー層を積層した後、該カバー層上に更に塗布などの手段により形成することができる。また、透明シートを用いて構成される場合、透明シートを記録層上に貼り合わせる前に、該透明シート上にハードコート層を形成しておき、ハードコート層が最表面になるように透明シー卜を記録層上に貼り合わせ、本発明の光記録媒体を作製するようにしてもよい。
【０１２４】
次に、本発明の光記録媒体の構成について詳述する。
本発明の光記録媒体の構成としては、第１に、ＤＶＤ型の構成（ＤＶＤ−Ｒ、ＨＤ ＤＶＤ等を含む。）が挙げられる。例えば貼りあわせ型で、デジタル情報記録層が形成された第１の基板と可視情報記録層が形成された第２の基板とが接着層を介して貼り合わされた構成である。
【０１２５】
前記第２の基板には、デジタル情報記録層及び可視情報記録層等を介して前記第１の基板と反対側に設ける基板のほか、既述のようにカバー層や透明シートが含まれる。したがって、本発明の光記録媒体の他の構成として、ＣＤ型の構成（ＣＤ−Ｒ等を含む。）が挙げられる。これは、基板（第１の基板）上に、該基板側から順にデジタル情報記録層と可視情報記録層とカバー層とが形成されてなる構成である。さらに、本発明の光記録媒体は、ブルーレイディスクの構成とすることもできる。
【０１２６】
本発明のＤＶＤ型の光記録媒体の断面構成例を模式的に図１に示す。
図１に示すように、ＤＶＤ型の光記録媒体は、例えば、第１の基板１６と、該第１基板１６上に形成されたデジタル情報記録層１８と、該デジタル情報記録層１８上に形成された第１の反射層２０と、該第１の反射層２０上に形成された接着層２２と、該接着層２２上に形成された第２の反射層２４と、該第２の反射層２４上に形成された可視情報記録層１４と、該可視情報記録層１４上に形成された第２の基板２６とを有する構成にしてもよい。この場合は例えば、デジタル情報記録層１８及び第１の反射層２０が形成された第１の基板１６と、可視情報記録層１４及び第２の反射層２４が形成された第２の基板２６とを、各々の反射層が互いに対向するように接着層２２を介して貼り合わせることで形成することができる。
【０１２７】
本発明のＤＶＤ型の光記録媒体にデジタル情報を光学的に記録する場合、又は記録されたデジタル情報を再生する場合、第１の基板１６側から所定の波長（ＤＶＤ−Ｒの場合は６５０〜６７０ｎｍ、ＨＤ ＤＶＤの場合は４００〜４１０ｎｍ）のレーザー光を照射する。
【０１２８】
また、可視情報記録層１４に可視画像を記録する場合は、第２の基板２６側から所定のレーザー光（例えば、線速度３．５ｍ／ｓ、波長６６０ｎｍ、ＮＡ＝０．６、盤面１０ｍＷのレーザー光）を照射し、照射により照射部分を変質させてコントラストを変化させることで、視認可能な可視画像を形成することができる。このように、レーザー光により画像を形成することができるので、プリンター等を別途用意することなく、光記録媒体ドライブによって光記録媒体のレーベル面（可視情報記録層）に所望の画像記録を簡易に行なえると共に、記録された画像はコントラストが高く視認性に優れており、曝光下に長時間保持されても褪色し難い高度の耐光性を有するものである。
【０１２９】
光記録媒体をＣＤ型に構成する場合には、図１に示す積層構造と同様に、第１の基板１６上に、基板１６側から順にデジタル情報記録層１８、第１の反射層２０を形成し、この反射層２０上に接着層２２に代えて保護層を形成し、さらに保護層上に第２の反射層２４と可視情報記録層１４とを順次形成し、この可視情報記録層１４上に第２の基板２６に代えてカバー層を形成することによって構成することができる。かかる構成においても、コントラストが高く視認性に優れた画像の記録が可能で、記録画像は高度の耐光性を有している。
【０１３０】
ＣＤ型の光記録媒体にデジタル情報を光学的に記録する場合、又は記録されたデジタル情報を再生する場合には、第１の基板１６側から所定の波長（例えば６６０ｎｍ程度）のレーザー光を照射する。
また、ＣＤ型の光記録媒体の可視情報記録層１４に可視画像を記録する場合には、カバー層側から既述の所定量のレーザー光を照射し、照射部分を変質させてコントラストを変化させることで、視認可能な画像を形成することができる。このように、レーザー光により画像を形成することができるので、上記同様にプリンター等を別途用意することなく、光記録媒体ドライブによって光記録媒体のレーベル面（画像記録面）に所望の画像記録を簡易に行なえると共に、記録された画像はコントラストが高く視認性に優れており、曝光下に長時間保持されても褪色し難い高度の耐光性を有するものである。
【０１３１】
なお、図１に示す層構成は一例であり、層構成については、図中に示す順番のみならず一部を入れ替えてもよく、その他の公知の層を更に設けてもよい。例えば、下記の層構成（１）〜（５）が挙げられる。
（１）第１の層構成は、例えば図１に示すように、第１の基板１６上に、デジタル情報記録層１８、第１の反射層２０、接着層２２、第２の反射層２４を順次形成し、該第２の反射層２４上に可視情報記録層１４、第２の基板２６を設ける構成である。
（２）第２の層構成は、図示しないが、第１の基板１６上に、デジタル情報記録層１８、第１の反射層２０、接着層２２を順次形成し、接着層２２上に可視情報記録層１４、第２の基板２６を設ける構成である。
（３）第３の層構成は、図示しないが、第１の基板１６上に、デジタル情報記録層１８、第１の反射層２０、保護層、接着層２２を順次形成し、該接着層２２上に可視情報記録層１４、第２の基板２６を設ける構成である。
（４）第４の層構成は、図示しないが、第１の基板１６上に、デジタル情報記録層１８、第１の反射層２０、第１の保護層、接着層２２、第２の保護層を順次形成し、該第２の保護層上に可視情報記録層１４、第２の基板２６を設ける構成である。
（５）第５の層構成は、第１の基板１６上に、デジタル情報記録層１８、第１の反射層２０、第１の保護層、接着層２２、第２の保護層、第２の反射層２４を順次形成し、該第２の反射層２４上に可視情報記録層１４、第２の基板２６を設ける構成である。
なお、前記（１）〜（５）の層構成は例示であり、これら層構成は前記順番のみに限られず、一部を入れ替えて構成してもよい。また、一部を省略してもかまわない。さらに、各層は１層で構成されても複数層で構成されてもよい。
【０１３２】
本発明の光記録媒体の種類としては、読出し専用型、追記型、書換え可能型等のいずれでもよいが、追記型であることが好ましい。追記型の場合、記録形式としては、相変化型、光磁気型、色素型等、特に制限されないが、既述のように色素型が好ましい。
【０１３３】
本発明の光記録媒体の製造方法について、ＤＶＤ型の光記録媒体を例に説明する（図１参照）。すなわち、
第１の基板１６の一方の側に、デジタル情報記録層１８及び第１の反射層２０を基板１６側から順に積層する第１の層形成工程と、第２の基板２６の一方の側に、可視情報記録層１４及び第２の反射層２４を基板２６側から順に積層する第２の層形成工程と、第１の基板１６と第２の基板２６とを、デジタル情報記録層１８及び可視情報記録層１４が内層に位置するように貼り合わせる工程とを経て作製することができる。
第１及び第２の層形成工程においては、必要に応じて保護層を形成する処理を施してもよいし、必ずしも反射層を形成しなくてもよい。
なお、光記録媒体をＣＤ型に構成する場合には、第１の基板１６の上に、基板１６側から順にデジタル情報記録層と可視情報記録層とカバー層とを少なくとも積層することで作製することができる。
【０１３４】
〜記録方法〜
本発明の光記録媒体において、可視情報記録層への画像の記録、及びデジタル情報記録層へのデジタル情報の記録は、両層への記録機能を有する１つの光記録媒体ドライブ（記録装置）で行なうことができる。このように１つの光記録媒体ドライブを使用する場合、可視情報記録層及びデジタル情報記録層のいずれか一方の層への記録を行なった後、裏返して他方の層に記録を行なうことができる。可視情報記録層への可視画像の記録をする機能を有する光記録媒体ドライブとしては、例えば、特開２００３−２０３３４８号公報、特開２００３−２４２７５０号公報等に記載されたものを使用することができる。
【０１３５】
また、可視情報記録層への可視画像の記録に際し、記録装置は、前記光記録媒体とレーザーピックアップとを、可視情報記録層に形成されたトラッキング用の溝によりトラッキングし、光記録媒体の面に沿って相対移動させ、該相対移動に同期してレーザー光を、画像形成しようとする文字、絵等の画像データに応じて変調して可視情報記録層に向けて照射して可視画像を記録する。このような構成は、例えば、特開２００２−２０３３２１号公報等に記載されている。
【０１３６】
本発明においては、円盤状の基板上に既述の一般式（１）で表される色素化合物を含有する可視情報記録層が設けられた光記録媒体を用い、レーザ光を半径方向に遥動させ且つ略同一の軌跡に複数回照射して可視情報記録層に可視情報を記録する記録方法が好ましい。レーザ光を遥動させ且つ略同一の軌跡に複数回照射して行なう記録を、既述の本発明の光記録媒体を用いて行なうようにするので、コントラストが高く画像の耐光性の良好な可視画像を得ることができる。
【０１３７】
デジタル情報記録層にデジタル情報を記録する記録装置は、レーザー光を射出するレーザーピックアップと、光記録媒体を回転させる回転機構とを少なくとも有し、デジタル情報記録層への記録再生は、回転させた状態の光記録媒体のデジタル情報記録層に向けてレーザーピックアップからレーザー光を照射して行なう。
【０１３８】
次いで、デジタル情報記録層への情報（デジタル情報）の記録について説明する。
デジタル情報記録層が色素型の場合、まず、未記録の前述の光記録媒体を所定の記録線速度にて回転させながら、レーザーピックアップからレーザー光を照射する。この照射光により、記録層の色素がその光を吸収して局所的に温度上昇し、所望のピットが生成してその光学特性が変わることにより情報が記録される。また、ピックアップに使用される対物レンズやレーザーは、公知のものを用いることができる。
【０１３９】
一方、デジタル情報記録層が相変化型の場合について説明する。
相変化型の場合は、前述の材質から構成され、レーザー光の照射によって結晶相と非晶相との相変化を繰り返すことができる。デジタル情報の記録時は、集中したレーザー光パルスを短時間照射し、相変化記録層を部分的に溶融する。溶融した部分は熱拡散により急冷され、固化し、非晶状態の記録マークが形成される。また、消去時には、記録マーク部分にレーザー光を照射し、記録層の融点以下、結晶化温度以上の温度に加熱し、かつ除冷することによって、非晶状態の記録マークを結晶化し、もとの未記録状態に戻す。
【実施例】
【０１４０】
以下、本発明を実施例により更に具体的に説明するが、本発明はその主旨を越えない限り、以下の実施例に限定されるものではない。なお、本実施例では、光記録媒体の一例として、２枚のディスクを貼り合わせてなるＤＶＤ−Ｒを作製するようにしたものである。
【０１４１】
（実施例１）
まず、ポリカーボネート樹脂を原料とし、射出成形にてスパイラル状（螺旋状）のグルーブ（深さ：１３０ｎｍ、幅３００ｎｍ、トラックピッチ：０．７４μｍ）を有する厚さ０．６ｍｍ、外径１２０ｍｍの基板（第１の基板）を成形した。
【０１４２】
次に、下記色素（１）１．０ｇを２，２，３，３−テトラフルオロ−１−プロパノール１００ｍｌに溶解して塗布液を調製した。この塗布液を、上記で得た基板のグルーブが形成された面にスピンコート法により塗布し、層厚８０μｍのデジタル情報記録層を形成した。引き続き、このデジタル情報記録層上に、Ａｇをスパッタリングして層厚１２０ｎｍの反射層を形成した後、反射層上にさらに、アクリレート系モノマーを主成分とする紫外線硬化樹脂（大日本インキ化学工業（株）製のＳＤ３１８）をスピンコート法により塗布し、紫外線を照射して硬化させ、層厚１０μｍの保護層を形成した。
以上のようにして、第１の積層体を作製した。
【０１４３】
【化２０】
2007276343.tif 000022
【０１４４】
次に、ガラス製の原盤を用意し、このガラス製原盤の上にフォトレジストをスピンコート法により成膜し、ベーキングした。その後、レーザービームレコーダにてフォーマッタから生成した信号に対応させて、半径２４ｍｍより内側の領域にだけフォトレジストにビーム照射し、現像した。現像後、この上にニッケルをスパッタし、電鋳することでスタンパーを作製した。このスタンパーには、半径２１ｍｍ〜半径２４ｍｍの領域にプリピットを形成するための凹凸が形成されており、半径２４ｍｍより外側の領域は鏡面状態にある。
【０１４５】
そして、得られたスタンパーを用い、射出成形にて０．６ｍｍ厚の基板（第２の基板）を作製した。ここで、原子間力顕微鏡（ＡＦＭ）を用いて、スタンパーの転写により形成されたプリピットの深さ、半径方向の半値幅を測定したところ、各々２５０ｎｍ、４００ｎｍであった。なお、各値は、３回行なって最も大きな値と最も小さな値とをそれぞれ測定し、その平均値として求めた。
【０１４６】
次に、可視情報記録層を形成するため、色素として、既述の例示化合物Ｍ−４０（一般式（１）で表される色素化合物）１．５ｇ及び下記色素（２）１．５ｇを２，２，３，３−テトラフルオロ−１−プロパノール１００ｍｌに溶解した塗布液を調製し、この塗布液を、上記で得た第２の基板のプリピット形成面にスピンコート法により塗布し、層厚１００μｍの可視情報記録層を形成した。引き続き、この可視情報記録層上に、Ａｇをスパッタリングして層厚７０ｎｍの反射層を形成した後、反射層上にさらに、アクリレート系モノマーを主成分とする紫外線硬化樹脂（大日本インキ化学工業（株）製のＳＤ３１８）をスピンコート法により塗布し、紫外線を照射して硬化させ、層厚１０μｍの保護層を形成した。以上のようにして、第２の積層体を作製した。
【０１４７】
【化２１】
2007276343.tif 000023
【０１４８】
次いで、上記より得られた第１の積層体及び第２の積層体のそれぞれの保護層上に、エポキシ系樹脂を主成分とする紫外線硬化樹脂（ソニーケミカル（株）製のＳＫ７０００）をスクリーン印刷法により塗布し、紫外線を照射した後、それぞれの保護層同士を向き合わせた状態で押圧して貼りあわせ、本発明の光記録媒体を作製した。
【０１４９】
（実施例２〜５）
実施例１において、第２の基板の作製に色素として用いた例示化合物Ｍ−４０を、下記表１に示すように代えたこと以外、実施例１と同様にして、本発明の光記録媒体を作製した。
【０１５０】
（比較例１）
実施例１において、第２の基板の作製に色素として用いた例示化合物Ｍ−４０を、カラーインデックス番号ＳＯＬＶＥＮＴ  ＲＥＤ  １３２（１．５ｇ）に代えたこと以外、実施例１と同様にして、比較の光記録媒体を作製した。
【０１５１】
（評価）
上記した実施例及び比較例で作製した光記録媒体について、下記のようにして記録を行ない、下記評価を行なった。評価結果は下記表１に示す。
特開２００２−２０３３２１号公報に記載の、レーザー光を射出するレーザーピックアップと光記録媒体を回転させる回転機構とを有する記録装置（レーザーは、波長６６０ｎｍの半導体レーザーとした）を用い、光記録媒体とレーザーピックアップとを光記録媒体の面に沿って相対移動させながら、相対移動に同期させて半導体レーザー光を所望の画像データに応じて変調し、線速度３．５ｍ／ｓ、記録パワー８ｍＷの条件にてフォーカスをかけた状態で可視情報記録層に照射して可視画像を記録した。なお、この光記録媒体を回転機構で回転させた状態にし、そのデジタル情報記録層にレーザーピックアップからレーザー光を照射することにより電子情報の記録を行なうことができる。
【０１５２】
−１．耐光性−
上記のようにして可視画像が記録された各光記録媒体を用い、可視情報記録層のレーザー非照射部（非画像部）の濃度Ｄ0を分光光度計〔（株）島津製作所製〕を用いて測定した。次いで、各光記録媒体の可視情報記録層側をキセノン光照射装置（スガ試験機（株）製）により光照射して強制処理を施した後、再び上記と同様にして強制処理後の濃度Ｄ1を測定した。そして、得られた濃度から残存率（％；＝Ｄ1／Ｄ0×１００）を求め、耐光性を評価する指標とした。濃度は、各色素の最大吸収波長のものである。
【０１５３】
−２．コントラスト−
上記のようにして可視画像が記録された各光記録媒体について、可視情報記録層のレーザー照射部の濃度Ｄ2を前記耐光性の場合と同様に測定した。そして、得られた濃度から濃度差（Ｄ0−Ｄ2）を求め、コントラストを評価する指標とした。下記の評価基準にしたがって評価した。
〈評価基準〉
○：０．３５以上であった。
△：０．３４〜０．２５であった。
×：０．２４以下であった。
【０１５４】
−３．耐熱性−
上記のようにして可視画像が記録された各光記録媒体において、８０℃の恒温槽内に５日間静置した後のレーザー光非照射部の濃度Ｄ3を前記耐光性の場合と同様に測定した。そして、得られた濃度から残存率（％；＝Ｄ3／Ｄ0×１００）を求め、耐熱性を評価する指標とした。
【０１５５】
【表１】
2007276343.tif 000024
【０１５６】
前記表１に示すように、実施例では、コントラストの高い鮮明な画像が得られ、しかも記録画像の耐光性、耐熱性も良好であった。これに対し、比較例では、コントラストが不充分であり、耐光性、耐熱性に劣っており、画像を長期間良好に保持することができなかった。
【０１５７】
本発明においは、本実施例で用いた例示化合物以外の前記一般式（１）〜（３）で表される他の色素化合物を用いて可視情報記録層を形成した場合も前記同様に、コントラストが高く耐光性、耐熱性の良好な画像を記録することが可能である。
【図面の簡単な説明】
【０１５８】
【図１】本発明の光記録媒体の層構成の例を模式的に示す概略図である。
【符号の説明】
【０１５９】
１４…可視情報記録層
１６…第１の基板
１８…デジタル情報記録層
２０…第１の反射層
２２…接着層
２４…第２の反射層
２６…第２の基板
【図１】
2007276343.tif 000033